(57)【要約】【課題】優れた防滑性を示すフロアマット（好ましくは、優れた防滑性及び吸音性を示すフロアマット）を提供する。【解決手段】前記フロアマットは、少なくとも裏面が樹脂層であって、前記樹脂層が、その露出面側に、平坦部と、その平坦部よりも突出する複数の突起部と、前記の各突起部の周囲に設けられた窪み部とを有する。【選択図】図５
2009040235.tif 000002
【特許請求の範囲】
【請求項１】
少なくとも裏面が樹脂層であって、
前記樹脂層が、その露出面側に、平坦部と、その平坦部よりも突出する複数の突起部と、前記の各突起部の周囲に設けられた窪み部とを有する
ことを特徴とする、フロアマット。
【請求項２】
突起部の全周にわたって窪み部を有する、請求項１に記載のフロアマット。
【請求項３】
裏面としての前記樹脂層に加え、通気性を有する通気層を更に含み、
前記樹脂層を形成する樹脂が、所定条件下において流動状態になることができる樹脂であり、
前記通気層が、流動状態の前記樹脂を透過させない層である、
請求項１又は２に記載のフロアマット。
【請求項４】
前記樹脂層が、樹脂と支持体とからなり、
前記支持体は、流動状態の前記樹脂を透過可能な支持体であり、
樹脂層の平坦部及び突起部では、その表面全体が前記樹脂に覆われ、その内側に、前記支持体が前記樹脂に完全に覆われて存在する、
請求項１〜３のいずれか一項に記載のフロアマット。
【請求項５】
前記樹脂層の窪み部の底面において前記支持体が露出し、且つ、支持体が前記通気層と直接接触する、請求項４に記載のフロアマット。
【請求項６】
（１）支持体、所定条件下において流動状態になることのできる樹脂から形成されている成形性樹脂層、及び流動状態の前記樹脂を透過させないが、通気性を有する通気層をこの順に含むシート状積層体と、
平坦部表面形成用凹部と複数の突起部形成用凹部と複数の窪み部形成用凸部とを有する成形型とを、前記支持体と前記成形型表面とが接触するように相互に重ね合わせる工程、
（２）前記成形性樹脂層を形成する樹脂が流動状態になる条件下で、前記シート状積層体を押圧することによって、前記支持体と前記成形性樹脂層とからなる成形用フラット層の内、前記平坦部表面形成用凹部及び前記突起部形成用凹部に位置する成形用フラット層の部分を前記各凹部空間内に向かって突出させると共に、流動状態の樹脂の一部を前記支持体から外側に通過させ、平坦部、突起部、及び窪み部を形成させる工程、及び
（３）前記樹脂を固化状態とする工程
を含むことを特徴とする、フロアマットの製造方法。
【発明の詳細な説明】
【技術分野】
【０００１】
本発明は、フロアマット（特には自動車用フロアマット）及びその製造方法に関する。
【背景技術】
【０００２】
従来から、自動車内において、靴などに付着した土、砂、泥、砂利、雨水、泥水、あるいは搭乗者がこぼした飲料水などが自動車室内のフロアカーペットに付着して、フロアカーペットが汚れるのを防止するために、フロアカーペット上に自動車用フロアマットが敷かれている。
【０００３】
このような自動車用フロアマットとして、カーペットなどの表面層と、ゴムや熱可塑性エラストマーなどからなる裏面層と、樹脂非透過性を有するフェルト又は合成樹脂性フィルムなどからなる中間層とからなるもの（特許文献１）が知られている。前記自動車用フロアマットにおいては、裏面層によって耐久性が付与されるとともに、裏面層に突起（ニブ）を多数設けることにより、滑り止めの効果を発揮することができる。また、製造上の理由、すなわち、成形型へ成形性樹脂層を押圧する必要性から中間層を必要とする。
しかしながら、この自動車用フロアマットよりも防滑性に優れたフロアマットが要望されていた。また、ゴムや熱可塑性エラストマーなどからなる裏面層と、樹脂非透過性を有する中間層とを含むため、フロアマット全体としての通気性が低く、その結果、吸音性能に劣る欠点もあった。
【０００４】
吸音性能を向上させることを目的として、ゴム等の裏面層に多数の小孔を設けたフロアマットが公知である。例えば、特許文献２には、圧縮プレスにより小孔を設けたフロアマットが開示されている。特許文献３には、バッキング層が独立気泡構造の発泡樹脂からなると共に、前記発泡樹脂層中の独立気泡を貫通孔が貫通している防音カーペットが開示されている。しかしながら、特許文献２に記載のフロアマットでは、裏面層に突起を設けることを想定しておらず、防滑性と吸音性の両立は達成されていなかった。また、特許文献３に記載の防音カーペットでは、滑り止め用の突起が多数設けられているが、防滑性が充分でなかった。
【０００５】
【特許文献１】特開２００６−３１５４３０号公報
【特許文献２】特表２００４−５２６６２０号公報
【特許文献３】特開２００４−１５４４４６号公報
【発明の開示】
【発明が解決しようとする課題】
【０００６】
本発明者は、防滑性及び／又は吸音性の観点から、様々な形状のフロアマットを鋭意検討したところ、フロアマットの裏面に配置した複数突起の周囲に、窪み部を形成することにより、フロアマットの防滑性が格段に向上することを新たに見出した。また、前記窪み部の形状を更に検討することにより、前記防滑性に加え、吸音性を同時に向上させることができることも見出した。
従って、本発明の課題は、優れた防滑性を示すフロアマット（好ましくは、優れた防滑性及び吸音性を示すフロアマット）を提供することにある。
【課題を解決するための手段】
【０００７】
本発明は、
［１］少なくとも裏面が樹脂層であって、前記樹脂層が、その露出面側に、平坦部と、その平坦部よりも突出する複数の突起部と、前記の各突起部の周囲に設けられた窪み部とを有することを特徴とする、フロアマット、
［２］突起部の全周にわたって窪み部を有する、［１］のフロアマット、
［３］裏面としての前記樹脂層に加え、通気性を有する通気層を更に含み、前記樹脂層を形成する樹脂が、所定条件下において流動状態になることができる樹脂であり、前記通気層が、流動状態の前記樹脂を透過させない層である、［１］又は［２］のフロアマット、
［４］前記樹脂層が、樹脂と支持体とからなり、前記支持体は、流動状態の前記樹脂を透過可能な支持体であり、樹脂層の平坦部及び突起部では、その表面全体が前記樹脂に覆われ、その内側に、前記支持体が前記樹脂に完全に覆われて存在する、［１］〜［３］のフロアマット、
［５］前記樹脂層の窪み部の底面において前記支持体が露出し、且つ、支持体が前記通気層と直接接触する、［４］のフロアマット、
［６］（１）支持体、所定条件下において流動状態になることのできる樹脂から形成されている成形性樹脂層、及び流動状態の前記樹脂を透過させないが、通気性を有する通気層をこの順に含むシート状積層体と、平坦部表面形成用凹部と複数の突起部形成用凹部と複数の窪み部形成用凸部とを有する成形型とを、前記支持体と前記成形型表面とが接触するように相互に重ね合わせる工程、（２）前記成形性樹脂層を形成する樹脂が流動状態になる条件下で、前記シート状積層体を押圧することによって、前記支持体と前記成形性樹脂層とからなる成形用フラット層の内、前記平坦部表面形成用凹部及び前記突起部形成用凹部に位置する成形用フラット層の部分を前記各凹部空間内に向かって突出させると共に、流動状態の樹脂の一部を前記支持体から外側に通過させ、平坦部、突起部、及び窪み部を形成させる工程、及び（３）前記樹脂を固化状態とする工程を含むことを特徴とする、フロアマットの製造方法
に関する。
【０００８】
一般に、自動車用フロアマットの「表面層」とは、自動車の室内フロアカーペット上に自動車用フロアマットを載置した際に目視により確認できる層を意味し、本明細書においてもその意味で用いる。また、「裏面層」とは、フロアカーペットと直接接触する層を意味し、本明細書においてもその意味で用いる。
【発明の効果】
【０００９】
本発明によれば、防滑性に優れたフロアマットを提供することができる。本発明の好適態様によれば、防滑性及び吸音性の両方に優れたフロアマットを提供することができる。
【発明を実施するための最良の形態】
【００１０】
最初に、本発明によるフロアマット製造方法の代表的実施態様、及び、それにより得られる本発明のフロアマットの代表的実施態様を図１〜図５に沿って説明する。
図１は、本発明によるフロアマットの原料となるシート状積層体１０Ａの各層を分離して、成形型５と共に示す模式的分解断面図である。シート状積層体１０Ａは、表面層としてのカーペット層１と、中間層としての通気層２と、成形用フラット層３Ａとを含む。また、図２は、図１に示すシート状積層体１０Ａを成形型５に接触させた状態を示す模式的断面図である。
【００１１】
表面層としてのカーペット層１は、パイル層１１と基布層１２とを含む。シート状積層体１０Ａの前記カーペット層１とは反対側の裏面に位置する成形用フラット層３Ａは、成形性樹脂層３１Ａと支持体層３２Ａとからなる。前記カーペット層１と前記成形用フラット層３Ａとの間に位置する中間層としての通気層２は、一方の表面で前記基布層１２と接触し、もう一方の表面で成形性樹脂層３１Ａと接触している。前記成形性樹脂層３１Ａは、所定条件において（例えば、所定温度以上に加熱されると）流動状態になることのできる樹脂から形成されている。前記通気層２は、通気性を有すると共に、前記成形性樹脂層３１Ａを構成する樹脂が流動状態になった際に、その流動状態の樹脂を透過させない性質を有する。
【００１２】
前記シート状積層体１０Ａにおいて、成形用フラット層３Ａは全体的に平坦な層であって、表面に突起部を有していない。その成形用フラット層３Ａを構成する成形性樹脂層３１Ａ及び支持体層３２Ａのいずれも、それぞれが全体的に平坦な層であり、突起部を有していない。更に、前記成形性樹脂層３１Ａの表面は、その全体が支持体層３２Ａに覆われており、成形性樹脂層３１Ａは、外側から観察することができない。なお、前記シート状積層体１０Ａを構成する前記通気層２も全体的に平坦な層であり、前記カーペット層１も、表面のパイル層１１の凹凸を無視すれば、全体的に平坦な層である。
【００１３】
本発明によるフロアマットを製造する際は、図２に示すように、前記シート状積層体１０Ａを成形型５と接触させる。成形型５は、その表面に、平坦部表面形成用凹部５１と、複数の突起部形成用凹部５２と、複数の窪み部形成用凸部５３とを有している。突起部形成用凹部５２は、前記シート状積層体１０Ａの裏面において、後述する突起部を形成すべき位置に配置されている。また、窪み部形成用凸部５３は、前記突起部形成用凹部５２の周囲を囲むように配置されている。前記シート状積層体１０Ａは、前記支持体層３２Ａが前記成形型５の窪み部形成用凸部５３と接触するように相互に重ね合わせる。
【００１４】
次に、成形性樹脂層３１Ａを構成する樹脂が流動化している条件（例えば、温度条件）下で、例えば、押圧ローラ（図示せず）あるいは押圧パネル（図示せず）を用いて、図２の矢印Ｐに示す方向に、前記シート状積層体１０Ａを前記成形型５に対して押圧する。成形性樹脂層３１Ａを構成する樹脂が流動化する温度条件とするには、例えば、前記シート状積層体１０Ａを成形型に押圧する前に加熱するか、あるいは成形性樹脂層３１Ａを形成する、流動化温度条件下にある樹脂シートを、その他の各層用の材料からなるシートと積層し、その温度条件を維持した状態で成形型に押圧することができる。
【００１５】
流動化した樹脂は、それが接触する通気層２を透過することができないが、支持体層３２Ａは樹脂が透過できるので、成形型５の平坦部表面形成用凹部５１及び突起部形成用凹部５２の空隙に向かって押し出される。この際に、支持体層３２Ａも、流動化樹脂によって平坦部表面形成用凹部５１及び突起部形成用凹部５２の空隙に向かって押し出される。
【００１６】
図３は、図１に示すシート状積層体１０Ａから成形型５によって本発明のフロアマット１０を成形中の状態、あるいは、成形した状態を示す模式的断面図である。本発明の製造方法においては、支持体層３２Ａと通気層２とが接触するまでシート状積層体１０Ａを押圧することもできるし、あるいは、図３に示すように、支持体層３２Ａと通気層２とが接触する直前までシート状積層体１０Ａを押圧することもできる。前記の所望位置まで（好ましくは、支持体層３２Ａと通気層２とが接触するまで）シート状積層体１０Ａを押圧することにより、平坦部表面形成用凹部５１及び突起部形成用凹部５２を流動化樹脂で完全に満たした後、例えば、樹脂が固化する温度まで冷却することにより、樹脂を固化状態とする。
【００１７】
本発明の製造方法では、前記のように、樹脂を加熱して流動化し、成形後、冷却することにより樹脂を固化状態にすることができるし、あるいは、流動化樹脂に予め加硫剤を加えておき、成形後、加熱することにより樹脂を固化状態にすることもできる。
【００１８】
本発明の製造方法において、本発明のフロアマットを前記シート状積層体から製造する際に用いる成形型及び押圧手段も、前記裏面層に、平坦部、複数の突起部、突起部の周囲の窪み部を形成することができる限り、特に限定されない。例えば、平板状若しくはロール状の成形型と平板状若しくはロール状の押圧手段との組合せを利用することができる。また、前記シート状積層体の積層工程、すなわち、表面層、中間層、及び成形用フラット層の積層工程の全体又は一部と、成形型による成形工程とを組み合わせることもできる。
【００１９】
前記成形工程は、コールドプレス法又はホットプレス法のいずれによっても実施することができる。コールドプレス法は、例えば、流動化された成形性樹脂層を含むシート状積層体を用いて実施することができ、ホットプレス法は、熱架橋可能な成形性樹脂層を含むシート状積層体を加熱しながら実施することができる。また、本発明による製造方法は、バッチ法又は連続法によって実施することができる。更に、表面層を除く、中間層と裏面層とのみからなる積層体を形成した後、前記積層体と表面層とを一体化することにより、本発明のフロアマットを製造することもできる。
【００２０】
図４は、図１〜図３に示す方法によって製造される、本発明のフロアマットの一態様を示す模式的断面図である。また、図５は、図４に示すフロアマットの裏面の表面構造を模式的に示す部分拡大斜視図である。更に、図６は、本発明のフロアマットの別の一態様について、裏面の表面構造を模式的に示す部分拡大斜視図である。このフロアマット１０は、表面層としてのカーペット層１と、中間層としての通気層２と、裏面層としての凹凸裏面層３とを含む。カーペット層１及び通気層２は、シート状積層体１０Ａの形態のままであり、それぞれ全体として平坦である。
【００２１】
一方、凹凸裏面層３は、シート状積層体１０Ａの成形用フラット層３Ａから成形型によって変形されて形成されており、その表面には、平坦部７と、その平坦部よりも突出する複数の突起部４と、各突起部の周囲を囲む複数の窪み部８とが存在する。
【００２２】
平坦部７は、成形型５の平坦部表面形成用凹部５１に押し込まれることにより、成形された領域である。また、突起部４は、成形型５の突起部形成用凹部５２に押し込まれることにより、成形された領域である。平坦部７及び突起部４のいずれも、その表面全体に樹脂層３１が露出し、その内側には、支持体層３２が完全に覆われた状態で存在する。
【００２３】
一方、窪み部８は、成形型５の窪み部形成用凸部５３と接触した領域であり、図４に示すように、窪み部８の底面に支持体層３２が露出した状態で存在する。なお、前記押圧工程において支持体層３２Ａと通気層２とが接触するまでシート状積層体１０Ａを押圧した場合には、図４に示すように、支持体層３２の前記露出面と反対側の面は、中間層としての通気層２と直接接触している。一方、前記押圧工程において、図３に示すように、支持体層３２と通気層２とが接触する直前までシート状積層体１０Ａを押圧した場合には、支持体層３２の前記露出面と反対側の面と、中間層としての通気層２との間に、樹脂層３１が存在する。
【００２４】
図４及び図５に示すように、フロアマット１０は、裏面層３の表面に複数の突起部４を有し、各突起部４の周囲に窪み部８を有することにより、優れた防滑性を示す。更に、各突起部４の周囲に窪み部８を有し、窪み部８の底面において支持体層３２が露出し、また、露出面と反対面は、通気層２と直接接触しているため、凹凸裏面層３の大部分の領域（すなわち、窪み部を除く領域）が樹脂層３１に覆われているにもかかわらず、フロアマット１０は優れた吸音性を示す。
【００２５】
図４及び図５に示すフロアマット１０は、表面層としてのカーペット層１と、中間層としての通気層２と、裏面層としての凹凸裏面層３とからなる積層構造を有するが、本発明のフロアマットは、少なくとも裏面が樹脂層である限り、その層構造は特に限定されるものではなく、例えば、２層以上からなる積層構造を有するフロアマット、あるいは、樹脂層のみからフロアマット（例えば、ラバーマット）であることができる。本発明のフロアマットとしては、裏面としての樹脂層と、通気層とを含むフロアマットが好ましく、表面層、中間層少なくとも１層、及び前記樹脂層をこの順で含み、前記中間層が通気層からなるフロアマットが特に好ましい。
【００２６】
本発明においては、表面層として、従来のフロアマット（特に自動車用フロアマット）の表面層として用いられている通常の層を利用することができる。特に、表面層としてのカーペット層は装飾性に優れているため、搭乗者に対して快適なドライブを提供することができる。本発明で用いるカーペット層としては、通常の自動車用フロアマットの表面層として配置されているものが好ましい。このカーペットとしては、特に限定するものではないが、例えば、タフテッドカーペット、ニードルパンチカーペット、緞通、フックカーペット、ウィルトンカーペット、又はアキスミンスターカーペットなどを挙げることができる。
【００２７】
本発明のフロアマットが中間層を含む場合には、前記中間層は、１又は複数の層からなることができ、一方の表面（又は一方の最外層）で前記カーペット層と接触し、もう一方の表面（又はもう一方の最外層）で裏面層を構成する樹脂層と接触している。前記中間層としては、通気層のみからなることが好ましい。本発明で用いることのできる通気層は、通気性を有し、且つ、樹脂非透過性を有する限り、特に限定されるものではなく、例えば、開放気泡型発泡体層、又はフェルト層などを挙げることができる。なお、本明細書において「樹脂非透過性」とは、樹脂（特に、裏面としての樹脂層を構成する樹脂）が、流動状態になった場合に、その流動状態の樹脂を透過させない性質を意味する。前記中間層が複数の層からなる場合には、裏面層を構成する樹脂層と接触する最外層として、この通気層を設けるのが好ましい。また、中間層として、前記通気層に加え、通気性を有し、且つ、樹脂透過性を有する層を含むこともできる。
【００２８】
本発明において通気層として開放気泡型発泡体層を用いる場合、前記開放気泡型発泡体層として、発泡倍率が１０〜５０倍である発泡体が好ましい。
【００２９】
本発明において裏面層の樹脂層を形成する際に用いることのできる支持体は、流動状態の前記樹脂を漏出させることのできる複数の細孔を有するなど、前記流動化樹脂を通過させることができる限り特に限定されないが、成形時に流動化樹脂によって成形型の窪み部の空隙部に押し出されて変形可能な材料であることが好ましい。流動化樹脂を漏出させることのできる複数の細孔を有する多孔質体として、例えば、繊維質多孔質体、好ましくは、織物、編み物、特に好ましくは、不織布を挙げることができる。また、ネットを使用することもできる。
【００３０】
支持体である前記不織布の面密度は、好ましくは、１５〜１００ｇ／ｍ２程度、より好ましくは２０〜３５ｇ／ｍ２程度である。また、前記不織布の通気性は、好ましくは、５０〜４５０ｃｍ３／ｃｍ２・ｓ、より好ましくは、１５０〜２５０ｃｍ３／ｃｍ２・ｓである。ここで、通気性とは、ＪＩＳ Ｌ１０９６「一般織物試験法」の「６．２７」に規定される通気性（フラジール形試験機使用）を意味する。また、前記不織布としては、スパンボンド不織布（面密度＝２０〜１００ｇ／ｍ２）、トウ開繊不織布（面密度＝２０〜３０ｇ／ｍ２）等の長繊維不織布を好適に使用することができる。
【００３１】
本発明においては、裏面層の樹脂層を形成する樹脂材料として、従来のフロアマット（特に自動車用フロアマット）の突起担持裏面層を形成する通常の材料を利用することができる。例えば、約１００℃以下（好ましくは約８０℃以下）で固化し、約１００℃以上（好ましくは約１２０℃以上）で軟化ないし流動化することができるゴム又は軟質樹脂、あるいは、加硫により固化可能なゴムを用いることができる。
【００３２】
前記ゴムとしては、特に限定されるものではないが、例えば、ブタジエンゴム、イソプレンゴム、スチレン−ブタジエンゴム、又はニトリル−ブタジエンゴム等を挙げることができる。また、前記軟質樹脂としては、特に限定されないが、熱可塑性エラストマーが好適であり、このような熱可塑性エラストマーとしては、具体的には、スチレン系エラストマー、例えば、ＳＢＳ（スチレン−ブタジエン−スチレン）エラストマー、又はＳＩＳ（スチレン−イソプレン−スチレン）エラストマー、オレフィン系エラストマー、例えば、アタクチックポリプロピレン、ＥＰＤＭ（エチレン−プロピレン−ジエン共重合体）、又はポリ塩化ビニル等を挙げることができる。特に、ＳＢＳエラストマー又はＳＩＳエラストマーを好適に使用することができる。
【００３３】
前記樹脂としては、メルトフローレート（Melt Flow Rate；ＭＦＲ）値（１９０℃、５ｋｇ荷重、ＪＩＳ−Ｋ７２１０Ｂ法）が２０ｇ／１０ｍｉｎ以上である樹脂を用いることが好ましい。このようなＭＦＲ値を有する樹脂は、流動性に優れ、裏面の樹脂層に肉厚の薄い部分（すなわち、窪み部）を形成するのに適している。
【００３４】
本発明のフロアマットにおいて、裏面の樹脂層に設ける突起部の形状は、例えば、底面が円若しくは楕円（好ましくは円）である概略円錐形状（例えば、図５）、底面が多角形（例えば、四角形）である概略角錐形状、底面が円若しくは楕円（好ましくは円）である概略半球形状、切頭（truncated）円錐若しくは切頭角錐形状、概略円錐若しくは概略半球と円柱若しくは切頭円錐との組合せ形状、又は概略角錐と角柱若しくは切頭角柱との組合せ形状などを挙げることができる。
【００３５】
突起部の寸法は、例えば、突起部形状が概略円錐形状である場合、直径が好ましくは１〜１０ｍｍ、より好ましくは３〜５ｍｍであり、高さが好ましくは１〜１０ｍｍ、より好ましくは３〜５ｍｍである。なお、前記直径は、窪み部の底面と同じ高さにおける直径であり、前記高さは、平坦部からの高さである。
【００３６】
樹脂層の硬度は、好ましくは６０〜６５（ＪＩＳ  Ｋ  ６２５３、タイプＡデュロメータ硬さ）である。
【００３７】
本発明のフロアマットにおいては、各突起部の周囲（全周又はその一部）に窪み部を設けることができ、好ましくは、各突起部の全周にわたって窪み部を設けることができる。本発明のフロアマットでは、突起部の周囲の樹脂層の厚さを薄くすることにより、突起部の自由度が付与され（すなわち、突起部が前後左右に傾きやすい）、外力を受けた際に突起部が傾くため、防滑性に優れるものと考えられる。例えば、後述の実施例に示すように、このような窪み部を有しない特開２００６−３１５４３０号公報に開示のフロアマットに対して、本発明のフロアマットでは、防滑性が１割以上向上している。なお、このメカニズムは、現時点での本発明者による仮説であり、本発明がこのメカニズムに限定されるものではない。
【００３８】
窪み部の外周形状は、突起部の底面形状と一致させることもできる（例えば、図５）し、あるいは、別の形状とすることもできる（例えば、図６）。窪み部の外周形状としては、例えば、円若しくは楕円形状、又は多角形（好ましくは、四角形、六角形、八角形）形状を挙げることができる。
【００３９】
窪み部の寸法は、例えば、図５に示す形状（すなわち、概略円錐形状の突起部の全周にわたって設ける環状溝形状）では、環状溝の溝幅として、好ましくは０．２〜２ｍｍ、より好ましくは０．２〜０．８ｍｍである。また、例えば、図６に示す形状（すなわち、外周形状が正方形）では、外周形状の一辺の長さとして、好ましくは２〜１０ｍｍ、より好ましくは４〜６ｍｍである。
【００４０】
また、窪み部の深さは、平坦部の厚さの１／１０以上で１倍以下とすることができる。本発明においては、１つの窪み部に注目した場合、その窪み部の深さを全て均一にすることもできるし、あるいは、変化させることもできる。
【実施例】
【００４１】
以下、実施例によって本発明を具体的に説明するが、これらは本発明の範囲を限定するものではない。
【００４２】
《実施例１：本発明のフロアマットの調製》
本実施例では、以下に示す手順に従って、表面層としてのカーペット層、中間層としての発泡ウレタン層（通気層）及び不織布層、熱可塑性エラストマーとスパンボンド不織布（支持体）とからなる裏面樹脂層とからなる、本発明のフロアマットを調製した。本実施例で調製したフロアマットは、図６に示す裏面構造を有する。
【００４３】
カーペット層としては、ナイロン繊維を使用したタフテッドカーペット（パイル長＝１４ｍｍ、１／１０ゲージ、面密度＝２０００ｇ／ｍ２）を用意した。なお、カーペットの裏面には、ナイロン糸の脱落を抑制するために、スチレンブタジエンゴム系ラテックスが塗布（乾燥重量＝２４０ｇ／ｍ２）されており、また、ポリエステル繊維からなる基布（面密度＝１３０ｇ／ｍ２）が使用されていた。
次に、中間層（樹脂非透過性フェルト層）として、ポリエチレンテレフタレート（ＰＥＴ）繊維製フェルト（面密度＝６００ｇ／ｍ２、厚さ＝５ｍｍ）に発泡ウレタン（発泡化倍率＝５０倍、厚さ＝２．５ｍｍ、面密度＝５０ｇ／ｍ２）をフレームラミネート加工して一体化したものを用意した。
【００４４】
次に、前記カーペットと前記中間層とを接着剤（ＣＲ系エマルジョン、塗布量＝ＤＲＹ１００ｇ／ｍ２）によって貼り合わせた。具体的には、ロールコータ設備を用いてカーペット裏面に接着剤を塗布し、遠赤外線ヒーター乾燥炉内（ヒーター設定温度＝２６０℃、ヒーターと被加熱体との距離＝３０ｃｍ）に約１分間放置し、適度に水分を蒸発させた後、カーペット裏面と中間層のＰＥＴ繊維フェルト面とが接触するように積層し、加圧プレス（成形圧力＝１０ｋｇ／ｃｍ２）を実施して一体化した。
【００４５】
成形用フラット層の成形性樹脂層としては、ＳＢＳ（スチレン−ブタジエン−スチレン）エラストマーシート［軟化温度＝１３０℃、層厚＝１．５ｍｍ、ＭＦＲ値＝２０〜２５ｇ／１０ｍｉｍ（ＪＩＳ  Ｋ７２１０  Ｂ法、１９０℃、荷重５ｋｇ）］を用意した。
また、成形用フラット層の多孔質体層としては、スパンボンド不織布［面密度＝２５ｇ／ｍ２、通気性＝４００ｃｍ３／ｃｍ２・ｓ、厚さ＝０．１ｍｍ、商品名＝シンテックス（三井化学（株）製）］を用意した。
【００４６】
次いで、前記のカーペットと中間層とを一体化したものに、溶融した前記ＳＢＳエラストマーシート（表面温度＝１８０℃〜２００℃）、前記スパンボンド不織布を順に積層し、常温の成形金型によって加圧し（すなわち、コールドプレス）、溶融エラストマーを固化させて成形品を得た。なお、成形金型としては、平坦部表面形成用凹部５１、複数の突起部形成用凹部５２、複数の窪み部形成用凸部５３を有する鉄製の平板状成形金型（図１３）を使用した。
【００４７】
以上の手順に従って、裏面層表面の平坦部よりも突出する複数の主要突起部（高さ＝約３ｍｍ、フモト部直径＝約４ｍｍ）を有する本発明のフロアマットが得られた。得られたフロアマットでは、窪み部の底面でスパンボンド不織布（支持体層）と発泡ウレタン（通気層）とが接触し、スパンボンド不織布が露出していた。
【００４８】
《比較例１：比較用フロアマット（１）》
比較用フロアマットとして、特開２００４−１５４４４６号公報に記載のフロアマットに相当する市販品［レクサスＧＳ（２００５年８月発売、トヨタ自動車）向けフロアマットタイプＡ］を用意した。
前記フロアマット（以下、比較用フロアマットＡと称する）は、表面から順に、カーペット層、接着層、不織布層、及びボトム層からなり、前記接着層は、部分的にカーペット層と不織布層とを接着して通気性のある層であり、また、ボトム層は、独立気泡の発泡体からなる層であった。また、ボトム層の裏面には、滑り止め用の円錐状突起（高さ＝約３ｍｍ、フモト部直径＝約３ｍｍ）を１０ｍｍのピッチで格子状に有しており、しかも、前記格子状に配置した各円錐状突起の間に、ボトム層からカーペット層まで貫通する貫通孔（ボトム層の裏面側直径＝約３ｍｍ、ボトム層の不織布層との当接面側直径＝約１．５ｍｍ）を有していた。
【００４９】
《比較例２：比較用フロアマット（２）》
本比較例では、以下に示す手順に従って、特開２００６−３１５４３０号公報に開示の比較用フロアマット（以下、比較用フロアマットＢと称する）を調製した。
【００５０】
カーペット層としては、ナイロン繊維を使用したタフテッドカーペット（パイル長＝１４ｍｍ、１／１０ゲージ、面密度＝２０００ｇ／ｍ２）を用意した。なお、カーペットの裏面には、ナイロン糸の脱落を抑制するために、スチレンブタジエンゴム系ラテックスが塗布（乾燥重量＝２４０ｇ／ｍ２）されており、また、ポリエステル繊維からなる基布（面密度＝１３０ｇ／ｍ２）が使用されていた。
次に、中間層として、ポリエチレンテレフタレート（ＰＥＴ）繊維製フェルト（面密度＝６５０ｇ／ｍ２、厚さ＝５ｍｍ）を用意した。
【００５１】
次に、前記カーペットと前記ＰＥＴ繊維フェルトとを接着剤（ＣＲ系エマルジョン、塗布量＝ＤＲＹ１００ｇ／ｍ２）によって貼り合わせた。具体的には、ロールコータ設備を用いてカーペット裏面に接着剤を塗布し、遠赤外線ヒーター乾燥炉内（ヒーター設定温度＝２６０℃、ヒーターと被加熱体との距離＝３０ｃｍ）に約１分間放置し、適度に水分を蒸発させた後、カーペット裏面上にＰＥＴ繊維フェルトを積層し、加圧プレス（成形圧力＝１０ｋｇ／ｃｍ２）を実施して一体化した。
【００５２】
成形用フラット層の成形性樹脂層としては、ＳＢＳ（スチレン−ブタジエン−スチレン）エラストマーシート［軟化温度＝１３０℃、層厚＝１．５ｍｍ、ＭＦＲ値＝２０〜２５ｇ／１０ｍｉｍ（ＪＩＳ  Ｋ７２１０  Ｂ法、１９０℃、荷重５ｋｇ）］を用意した。
また、成形用フラット層の多孔質体層としては、スパンボンド不織布［面密度＝２５ｇ／ｍ２、通気性＝４００ｃｍ３／ｃｍ２・ｓ、厚さ＝０．１ｍｍ、商品名＝シンテックス（三井化学（株）製）］を用意した。
【００５３】
次いで、前記のカーペットと中間層とを一体化したものに、溶融した前記ＳＢＳエラストマーシート（表面温度＝１８０℃〜２００℃）、前記スパンボンド不織布を順に積層し、常温の成形金型によって加圧し（すなわち、コールドプレス）、溶融樹脂を固化させて成形品を得た。なお、成形金型としては、表面に複数の円形窪み部（円形開口部直径＝９ｍｍ、窪み部の最大深さ＝５ｍｍ、窪み部ピッチ＝１０ｍｍ）を有する鉄製の平板状成形金型を使用した。
【００５４】
以上の手順に従って、裏面層表面の平坦部から突出する複数の主要突起部（高さ＝約３〜４ｍｍ、フモト部直径＝約８〜９ｍｍ）を有する比較用フロアマットＢが得られた。
【００５５】
《実施例２：通気度及び耐水性の測定》
本実施例では、実施例１で調製した本発明のフロアマット、比較例１で用意した比較用フロアマットＡ、比較例２で調製した比較用フロアマットＢを用いて、通気度と耐水性を測定した。通気度はフラジール法（単位：ｍＬ／ｃｍ２／ｓｅｃ）により、耐水性はＪＩＳ−Ｌ１０９２  低水圧法（単位：ｍｍ／Ｈ２Ｏ）により、それぞれ測定した。
結果を表１に示す。なお、通気度欄の「＜０．２」は、フラジール法の測定限界である０．２ｍＬ／ｃｍ２／ｓｅｃよりも低いことを意味する。
【００５６】
《表１》
本発明フロアマット    比較用フロアマットＡ    比較用フロアマットＢ
通気度        １．５                  １．６                ＜０．２
耐水性          ５５                    ５０                ＞１０００      
【００５７】
《実施例３：防滑性の評価》
本実施例では、実施例１で調製した本発明のフロアマット、比較例１で用意した比較用フロアマットＡ、比較例２で調製した比較用フロアマットＢを用いて、防滑性を評価した。
具体的には、各フロアマットから供試サンプル（縦＝１００ｍｍ、横＝１２５ｍｍ）をそれぞれ裁断し、供試サンプルの上に重りを載せた状態で、市販のタフトカーペット（縦＝８００ｍｍ、横＝３００ｍｍ）又はニードルパンチカーペット（縦＝８００ｍｍ、横＝３００ｍｍ）の上に載置した。この際、供試サンプルと重りとの合計重量が１００ｇとなるようにした。カーペット上に載置されている供試サンプルを引張試験機（テンシロン；オリエンテックコーポレーション社）で等速（１００ｍｍ／ｍｉｎ）にて横方向に引張り、最大点荷重（単位＝Ｎ）を測定した。各供試サンプルについて測定を５回実施した。
【００５８】
タフトカーペットにおける結果（５回の測定における最大値、最小値、及び平均値；単位＝Ｎ）を表２及び図７に、ニードルパンチカーペットにおける結果を表３及び図８に示す。
【００５９】
《表２》
本発明フロアマット    比較用フロアマットＡ    比較用フロアマットＢ
最小値        ４．６                ３．１                  ３．８
最大値        ８．９                ５．０                  ４．７
平均          ６．１                ４．２                  ４．４          
【００６０】
《表３》
本発明フロアマット    比較用フロアマットＡ    比較用フロアマットＢ
最小値        ６．７                ３．８                  ４．９
最大値        ８．６                ４．３                  ７．０
平均          ７．４                ４．１                  ５．６          
【００６１】
《実施例４：吸音性の評価》
本実施例では、実施例１で調製した本発明のフロアマット、比較例１で用意した比較用フロアマットＡ、比較例２で調製した比較用フロアマットＢを用いて、吸音性を評価した。
具体的には、ブリューエル・ケア社の測定器を用いて、ＩＳＯ  １０５３４−２“Acoustics -Determination of sound absorption coefficient and impedance in impedance tubes-, Part 2: transfer - Function method”に準じて、フロアマットの吸音率を測定した。
【００６２】
垂直入射吸音率に関する結果を図９（供試サンプル単体で測定した場合）及び図１０（供試サンプルを車両フロア材に重ねて測定した場合）に、平均吸音力に関する結果を表４及び図１１（供試サンプル単体で測定した場合）並びに表５及び図１２（供試サンプルを車両フロア材に重ねて測定した場合）に、それぞれ示す。
【００６３】
《表４》
本発明            比較用            比較用
フロアマット    フロアマットＡ    フロアマットＢ  
平均吸音力    ０．５９        ０．４６          ０．５３      
【００６４】
《表５》
本発明            比較用            比較用
フロアマット    フロアマットＡ    フロアマットＢ    車両フロア材
平均吸音力    ０．６７        ０．６２          ０．５６          ０．４９  
【産業上の利用可能性】
【００６５】
本発明のフロアマットは、例えば、自動車用フロアマットの用途に適用することができる。
【図面の簡単な説明】
【００６６】
【図１】本発明によるフロアマットの原料となるシート状積層体の各層を分離して、成形型と共に示す模式的分解断面図である。
【図２】図１に示すシート状積層体を成形型に接触させた状態を示す模式的断面図である。
【図３】図１に示すシート状積層体を、成形型によりフロアマットに成形中、あるいは、成形した状態を示す模式的断面図である。
【図４】図１〜図３に示す方法によって製造される、本発明のフロアマットの一態様を示す模式的断面図である。
【図５】図４に示すフロアマットの裏面の表面構造を模式的に示す部分拡大斜視図である。
【図６】本発明のフロアマットの別の一態様について、裏面の表面構造を模式的に示す部分拡大斜視図である。
【図７】タフトカーペット上で実施した防滑性試験の結果を示すグラフである。
【図８】ニードルパンチカーペット上で実施した防滑性試験の結果を示すグラフである。
【図９】吸音性試験（フロアマット単体で測定した場合）の結果（垂直入射吸音率）を示すグラフである。
【図１０】吸音性試験（フロアマットを車両フロア材に重ねて測定した場合）の結果（垂直入射吸音率）を示すグラフである。
【図１１】吸音性試験（フロアマット単体で測定した場合）の結果（平均吸音力）を示すグラフである。
【図１２】吸音性試験（フロアマットを車両フロア材に重ねて測定した場合）の結果（平均吸音力）を示すグラフである。
【図１３】図６に示す裏面構造を有する本発明のフロアマットを製造するのに用いることのできる成形金型の構造及び寸法（単位＝ｍｍ）を示す部分断面図及び部分平面図である。
【符号の説明】
【００６７】
１０・・・フロアマット；１０Ａ・・・シート状積層体；
１・・・カーペット層；１１・・・パイル層；１２・・・基布層；
２・・・通気層；
３・・・凹凸裏面層；３１・・・樹脂層；３２・・・支持体層；
３Ａ・・・成形用フラット層；３１Ａ・・・成形性樹脂層；３２Ａ・・・支持体層；
５・・・成形型；５１・・・平坦部表面形成用凹部；５２・・・突起部形成用凹部；
５３・・・窪み部形成用凸部；
４・・・突起部；７・・・平坦部；８・・・窪み部。
【図１】
2009040235.tif 000003
【図２】
2009040235.tif 000004
【図３】
2009040235.tif 000005
【図４】
2009040235.tif 000006
【図５】
2009040235.tif 000007
【図６】
2009040235.tif 000008
【図７】
2009040235.tif 000009
【図８】
2009040235.tif 000010
【図９】
2009040235.tif 000011
【図１０】
2009040235.tif 000012
【図１１】
2009040235.tif 000013
【図１２】
2009040235.tif 000014
【図１３】
2009040235.tif 000015